FR 2877002 A1 20060428 FR 0411321 A 20041025 2877002 1 BETON AUTO PLACANT. L'invention se rapporte à un béton auto plaçant ou hyper-fluide. La réalisation d'une paroi verticale ou horizontale se fait en coulant un béton dans un 5 coffrage ou des banches. Le béton est un mélange de liant hydraulique, de sable, de gravillons plus ou moins gros et d'eau. Comme liant hydraulique, on connaît principalement le ciment, notamment le ciment Portland qui est venu largement se substituer à la chaux employée il y a des siècles. Pour réaliser ces murs ou ces dalles, après avoir mis en place dans le coffrage une armature métallique, le béton est coulé à l'intérieur du coffrage. Depuis déjà quelque temps, on utilise de plus en plus souvent une composition hyper fluide en sorte que l'écoulement du béton est amélioré, ce qui facilite le remplissage du coffrage en évitant les opérations de vibrations. En effet, à ce jour, pour obtenir un remplissage correct du coffrage, pendant le remplissage, un opérateur plonge dans le matériau coulé, une perche qui vibre le béton. On imagine bien que c'est une opération qui n'est pas sans risques pour l'opérateur. Le béton auto-plaçant encore appelé BAP ou BAN permet de supprimer cette opération de vibrage. Pour obtenir ce béton hyper fluide, on mélange du ciment type Portland ( 350kg), du sable (750 Kg), des correcteurs granulaires ( 250Kg), des gravillons ( 750 Kg) des adjuvants et de l'eau ( 200 litres). Le ciment Portland étant un produit très réactif, la prise du béton est très rapide. Cela présente de nombreux inconvénients. On imagine facilement que si le trajet entre l'unité de production du béton et le lieu d'utilisation est très long, le béton pourrait ne plus être utilisable. Outre ces problèmes de durée d'utilisation, il y a un phénomène de retrait important qui se produit dans le temps qui est généralement limité par ajout d'une quantité important d'adjuvants spécifiques et par une augmentation massive des fers à béton. Le coût de revient devient alors relativement important. 2877002 2 L'invention propose une composition qui est moins sensible aux variations hygrométriques des constituants de base. Le produit obtenu offre par ailleurs une meilleure adhérence avec le support. A cet effet, l'invention a pour objet une composition de béton auto plaçant comprenant du ciment, du sable, des gravillons, un plastifiant et/ou un super-plastifiant des adjuvants et de l'eau caractérisée en ce qu'il comprend de 2 à 10% en poids de chaux. L'invention se rapporte également à la paroi obtenue. L'invention sera bien comprise à l'aide de la description ci-après faite à titre d'exemple non limitatif en regard du dessin qui représente schématiquement la 10 composition d'un béton auto-plaçant. En se reportant au dessin on voit une composition 1 destinée à réaliser une paroi verticale ou horizontale. Cette composition comprend du ciment, du sable, des gravillons, un plastifiant et/ou un super-plastifiant, des adjuvants et de l'eau. Il s'agit d'un béton dit auto-plaçant. Selon l'invention, cette composition comprend de 2 à 10% en poids de chaux. Cette composition comprend, pour une base de 2400 Kg/m3 plus ou moins 200 Kg, 25 à 45 % de gravillons 2, à 15 % de ciment 3, 2à Io % de chaux 4, 25 à 45 % de sable 5, 6à 12 % d'eau 6. Une variante de cette composition est la suivante: à 45 % de gravillons, 10 à 15 % de ciment 3, 2 à 10 % de chaux 4, à 45 % de sable 5, 6à 12 % d'eau 6, o à 10% de correcteur granulaire 7. Il est bien évidemment possible d'intégrer en plus des adjuvants 8 de type plastifiants ou super-plastifiants connus pour les bétons ou mortiers, d'autres adjuvants tels que, 2877002 3 les retardateurs de prise, les entraîneurs d'air, les agents de cohésion, les agents de viscosité, les anti-retrait. La quantité de ces adjuvants est comprise entre 0,2 et 1%. Bien évidemment, en ce qui concerne les adjuvants, la quantité est définie pour des adjuvants liquides. Pour des adjuvants sous forme sec, le pourcentage serait réduit. Tous les types de ciments peuvent être employés tels ceux portant la nomenclature (règlement européen NF EN 197-1) CEM1, CEM2, CEM3, CEM4 et CEM5. De même on peut utiliser de la chaux hydraulique NHL 5, NHL 3.5, NHL 2, HL5 (norme NF EN 459-1). Les correcteurs granulaires sont ceux habituellement exploités tels le filaire calcaire, la 10 cendre volante, les laitiers de haut fourneaux et les fumées de silice. On peut utiliser tous les types de sable ( alluvionnaire, marin, concassé de roche massive ou de roche alluvionnaire roulée). Pour l'eau, on fait appel à de l'eau du réseau ou provenant des stations de recyclage de bétons frais ou encore l'eau du puit. Du fait de l'utilisation de chaux, il y a moins de retrait donc un meilleur résultat dimensionnel et également, on peut utiliser des armatures métalliques moins importantes avec cependant une résistance suffisante du produit obtenu. La composition est moins sensible aux variations hygrométriques des constituants de base. La finesse de la chaux enrobe mieux le correcteur granulaire d'où une meilleure cohésion. Le temps de mise en oeuvre du béton est plus long donc cela procure une meilleure rhéologie. La paroi est plus souple donc procure une meilleure tolérance aux variations du 25 support. La finesse de la chaux permet un meilleur accrochage sur les supports donc un meilleur enrobage des tuyaux de chauffage pour les planchers chauffants et/ou réversibles. Outre les avantages énoncés auparavant, le nettoyage des outils, du camion de 30 transport est facilité. 2877002 4 Avec ce nouveau produit, il n'est pas nécessaire d'utiliser un produit de cure contre l'évaporation pour les bétons auto plaçants horizontaux. Avec ces produits, le coulage du béton est plus rapide et ne nécessite pas de vibrer le béton car le remplissage est meilleur. La face apparente du produit obtenu après durcissement du béton a un meilleur aspect et une meilleure uniformité. On a obtenu de très bon résultats avec une composition comprenant 700 Kg de gravillons, 800 Kg de sable, 350 Kg de ciment, 80 Kg de chaux NHL5, 170 Kg de correcteur granulaire, 210 Kg d'eau et 6 Kg d'adjuvants. 2877002 5 REVENDICATIONS 1. Béton auto plaçant contenant du ciment, de la chaux, du sable, des gravillons, des adjuvants tels un plastifiant et/ou un super-plastifiant le tout étant gâché avec de l'eau cette composition étant caractérisée en ce qu'elle comprend de 2 à 10% en poids de chaux. 2. Béton auto plaçant selon la revendication 1 caractérisé en ce que la composition comprend pour une base de 2400 Kg/m3 plus ou moins 200 Kg: à 45 % de gravillon (2), à 15 % de ciment (3), 2 à 10 % de chaux (4), 25 à 45 % de sable (5) , 6à 12% d'eau (6). 3 Béton auto plaçant selon la revendication 1 ou 2 caractérisé en ce qu'il comprend: à 45 % de gravillon, 10 à 15 % de ciment (3), 2 à 10 % de Chaux (4), 25 à 45 % de sable (5) , 6à 12 % d'eau (6), 0 à 10% de correcteur granulaire. 4 Béton auto plaçant selon l'une quelconque des revendications 1 à 3 caractérisé en ce qu'il comprend des adjuvants (8) compris entre 0.2 et 1 % en poids. Béton auto plaçant selon l'une quelconque des revendications 1 à 3 caractérisé en ce 30 que le ciment est du type CEM1, CEM2,CEM3, CEM4 et CEM5. 2877002 6 6 Béton auto plaçant selon l'une quelconque des revendications 1 à 3 caractérisé en ce que la chaux est du type NHL 5, NHL 3.5, NHL 2, HL5. 7 Paroi caractérisée en ce qu'elle est obtenue avec un béton auto plaçant selon l'une 5 quelconque des revendications 1-à 6.